原料パルプとしてセミケミカルパルプ及びケミグランドパルプからなる群から選ばれた少なくとも1種のパルプを原紙中の全パルプ固形分100質量部に対して50質量部以上含有し、且つ填料として少なくともカルシウムアルミネートモノカーボネートを含有する原紙であり、該原紙をカレンダー装置によって平滑化処理してなることを特徴とする印刷用紙。本発明の目的は、非塗工紙でありながら、白色度、白紙光沢度、不透明度が高く、印刷品位の優れた印刷用紙を提供することである。本発明者は、上記に鑑み鋭意研究した結果、原料パルプとしてセミケミカルパルプ及びケミグランドパルプからなる群から選ばれた少なくとも1種のパルプを原紙中の全パルプ固形分100質量部に対して50質量部以上含有し、且つ填料として少なくともカルシウムアルミネートモノカーボネートを含有する原紙であり、該原紙をカレンダー装置によって平滑化処理してなることを特徴とする印刷用紙を発明するに至った。本発明によれば、非塗工紙でありながら、白色度、白紙光沢度、不透明度が高く、印刷品位の優れた印刷用紙を提供することができる。以下、本発明の印刷用紙について、詳細に説明する。本発明において、原紙は、原料パルプとしてセミケミカルパルプ及びケミグランドパルプからなる群から選ばれた少なくとも1種のパルプを原紙中の全パルプ固形分100質量部に対して50質量部以上含有し、且つ填料として少なくともカルシウムアルミネートモノカーボネート以下、モノカーボネートというを含有する。本発明において、印刷用紙の白色度は、JISP8148に準拠した方法で測定した値である。情報誌や広告誌等用途の非塗工紙として求められる白色度は75以上であればよく、白色度が75未満であると、白紙外観が低下するだけでなく、印刷物の見映えも低下し、好ましくない。本発明において、印刷用紙の白紙光沢度は、JISP8142に準拠した方法で測定した値である。情報誌や広告誌等用途の非塗工紙として求められる白紙光沢度は35以上であればよく、白紙光沢度が35未満であると、白紙外観が低下するだけでなく、印刷物の見映えも低下し、好ましくない。本発明において、印刷用紙の不透明度は、JISP8149に準拠した方法で測定した値である。情報誌や広告誌等用途の非塗工紙として求められる不透明度は88以上であればよく、不透明度が88未満であると、表面の印刷画像が裏面から透けて見え、印刷物の見映えが低下し、好ましくない。<パルプ>本発明において、原紙は、原料パルプとしてセミケミカルパルプ及びケミグランドパルプからなる群から選ばれた少なくとも1種のパルプを含有し、セミケミカルパルプ及びケミグランドパルプからなる群から選ばれた少なくとも1種のパルプを含有する紙料を抄造して得ることができる。セミケミカルパルプ及びケミグランドパルプからなる群から選ばれた少なくとも1種のパルプは、原紙中の全パルプ固形分100質量部に対して50質量部以上含有する。セミケミカルパルプ及びケミグランドパルプからなる群から選ばれた少なくとも1種のパルプの含有量が原紙中の全パルプ固形分100質量部に対して50質量部より少ない場合は、白色度、白紙光沢度、不透明度の高い印刷用紙を得ることができない。セミケミカルパルプ及びケミグランドパルプは、一般に機械パルプとクラフトパルプとの間の白色度、白紙光沢度、不透明度を示す。本発明において、原紙が、原料パルプとしてセミケミカルパルプ及びケミグランドパルプからなる群から選ばれた少なくとも1種のパルプを原紙中の全パルプ固形分100質量部に対して50質量部以上と後述のモノカーボネートとを含有することで、カレンダー装置の平滑化処理による不透明度の低下を抑えることができ、白色度、白紙光沢度及び印刷品位に優れた印刷用紙を得ることができる。本発明において、セミケミカルパルプは、二つの工程、すなわち木材を最初に蒸解釜で化学的に柔らかくし、次いで機械的に精砕することによって製造されるパルプである。セミケミカルパルプはリグニン質を多く含んでおり、主に中質の紙に使用される。本発明におけるセミケミカルパルプとしては、例えば、中性亜硫酸塩セミケミカルパルプ、重亜硫酸塩セミケミカルパルプ、クラフトセミケミカルパルプ等である。本発明において、ケミグランドパルプは、チップ、削りくず、鋸くず等の木材をリファイナーにかけ、繊維の分離を容易にするために少量の化学物質を前処理時または精砕時に加えられ製造されるパルプである。精砕時、木材は、異なる圧力や温度で時間間隔を変えて蒸気むしを行う場合がある。本発明におけるケミグランドパルプとしては、例えば、ケミサーモメカニカルパルプ、ケミリファイナーメカニカルパルプ等である。本発明において、原紙は、セミケミカルパルプ及びケミグランドパルプ以外の原料パルプとして所望の効果を阻害しない範囲でクラフトパルプ、古紙パルプ、機械パルプ等の従来公知のパルプを含有することができる。例えば、クラフトパルプとしては、針葉樹晒クラフトパルプ、広葉樹晒クラフトパルプ等である。古紙パルプとしては、新聞古紙脱墨パルプ、上質古紙脱墨パルプ等の古紙脱墨パルプである。機械パルプとしては、ストーングランドパルプ、加圧ストーングランドパルプ、リファイナーグランドパルプ、サーモメカニカルパルプ等である。<填料>本発明において、原紙は、填料として少なくともモノカーボネートを含有し、モノカーボネートを含有する紙料を抄造して得ることができる。モノカーボネートは、3CaOAl2O3CaCO3の組成を有する結晶性物質であり、水分子と水和した状態で普通は存在する。モノカーボネートは、層状構造を有し、カオリン等と同様の六角板状の一次粒子からなり、例えば、消石灰と水酸化アルミニウムから合成することができる。モノカーボネートは、一次粒子の状態では六角板状であり、且つカオリンや炭酸カルシウムなど従来公知の填料に比べて真比重が小さい。真比重は、JISK5101-11-1ピクノメータ法に準拠した方法で測定した比重である。例えば、モノカーボネートは2.10g/cc、カオリンは2.60g/cc、炭酸カルシウムは2.70g/ccであり、モノカーボネート自体が嵩高である。理由は定かではないが、填料として板状で真比重が小さいモノカーボネートと、原料パルプとしてセミケミカルパルプ及びケミグランドパルプからなる群から選ばれた少なくとも1種所定量のパルプとを原紙が含有することによって、カレンダー装置によって平滑化処理された場合であっても不透明度、白色度の低下が抑制でき、高い白紙光沢度が得られ、且つ印刷品位の優れる非塗工紙の印刷用紙を得ることができる。本発明において、モノカーボネートの原紙中の含有量は特に制限されない。しかしながら、含有量が少な過ぎると本発明の効果が十分に得られない場合があり、含有量が多過ぎるとパルプ繊維同士の繊維間結合が阻害され、印刷用紙の表面強度が低下する場合がある。モノカーボネートの原紙中の含有量は、原紙中の全パルプ固形分100質量部に対して20~45質量部の範囲であることがより好ましい。また、本発明において、モノカーボネートの平均一次粒子径は特に制限されない。本発明において、モノカーボネートは、従来公知の方法により合成することができる。例えば、JournaloftheSocietyofInorganicMaterialsJapan無機マテリアル学会発行、Vol.4、May1997、P196~P204、板井大門著に記載される炭酸カルシウムと酸化アルミニウムを乾式混合後1350°Cで焼成して得られた無水カルシウムアルミネート3CaOAl2O3を常温の水中で炭酸カルシウムと反応させる方法、特開2008-37664号公報に記載するが如く消石灰と水酸化アルミニウムと炭酸カルシウムを水の存在下で反応させ、モノカーボネートを製造する方法等を挙げることができる。また、モノカーボネートは、古手川産業社等から市販されており、本発明に用いることができる。本発明において、原紙は、モノカーボネート以外に所望の効果を阻害しない範囲で、従来公知の抄紙用填料を含有することができる。例えば、炭酸カルシウム、炭酸マグネシウム、カオリン、デラミネーティッドカオリン、焼成カオリン、タルク、硫酸カルシウム、硫酸バリウム、酸化チタン、酸化亜鉛、硫化亜鉛、炭酸亜鉛、サチンホワイト、珪酸アルミニウム、ケイソウ土、珪酸カルシウム、合成非晶質シリカ、コロイダルシリカ、カチオン修飾したコロイダルシリカ、水酸化アルミニウム、アルミナ、アルミナ水和物、リトポン、ゼオライト、加水ハロサイト、水酸化マグネシウム等の無機顔料、スチレン系プラスチックピグメント、アクリル系プラスチックピグメント、ポリエチレン、尿素樹脂、メラミン樹脂等の有機顔料である。また、これら抄紙用填料を複数併用しても良い。原紙へ含有させる方法は、これら抄紙用填料を紙料に添加することによって達成することができる。<助剤>本発明において、原紙は、必要に応じて従来公知の抄紙用助剤を含有することができる。例えば、乾燥紙力増強剤として澱粉類、ポリアクリルアミド樹脂、ガラクトマンナン等、湿潤紙力増強剤としてポリアミドポリアミンエピクロルヒドリン樹脂等、サイズ剤としてアルキルケテンダイマー、アルケニルまたはアルキル琥珀酸無水物、脂肪酸金属塩、脂肪酸、エポキシ系高級脂肪酸アミド、ロジン誘導体等、定着剤として塩化アルミニウム、硫酸バンド等の水溶性アルミニウム塩等、pH調整剤として水酸化ナトリウム、炭酸ナトリウム、硫酸、塩酸等、他に歩留まり向上剤、染料、蛍光増白剤等である。また、これら抄紙用助剤を複数併用しても良い。原紙へ含有させる方法は、これら抄紙用助剤を紙料に添加することによって達成することができる。<抄紙機>本発明において、原紙を抄造する抄紙機は特に制限されない。例えば、長網抄紙機、ツインワイヤー抄紙機、ハイブリッド抄紙機、円網抄紙機、ヤンキー抄紙機、各種のコンビネーション抄紙機等の製紙業界で従来公知の抄紙機を使用することができる。抄紙の速度は特に制限されない。原紙は、抄紙機上に各種サイズプレス装置、ロールコーター等を設けて、各種澱粉類、ポリビニルアルコール類、ポリアクリルアミド等の樹脂またはその他従来公知の表面サイズ剤等の表面処理剤を塗工されて構わない。表面処理剤には、必要に応じて消泡剤、増粘剤、防腐剤等の助剤を適宜添加することもできる。<平滑化処理>本発明において、原紙は、カレンダー装置によって平滑化処理される。カレンダー装置としては、例えば、チルドカレンダー、ソフトカレンダー、グロスカレンダー、高温ソフトカレンダー等の従来公知のカレンダー装置を使用することができる。また、これらを組み合わせて使用しても良い。要求される白紙光沢度に応じて、ニップ数やニップ圧、ロール温度、ロール材質、ロール硬度等を設定することができる。原料パルプとしてセミケミカルパルプ及びケミグランドパルプからなる群から選ばれる少なくとも1種のパルプと填料として少なくともモノカーボネートを含有する原紙をカレンダー装置にて平滑化処理して得られる印刷用紙は、高い白紙光沢度が得られ、不透明度や白色度の低下が抑えられ、且つ優れた印刷品位を得ることができる。以下に、実施例及び比較例を挙げて本発明の効果を説明するが、本発明はこれらに限定されるものではない。ここで、モノカーボネートの平均一次粒子径は、レーザー回折法によって測定した体積基準の値で、Microtrac3000II日機装社製を用いて測定した。実施例1印刷用紙は、以下のような配合で調製した。<原紙>原料パルプとして濾水度380mlCSFのケミサーモメカニカルパルプ70質量部、濾水度400mlCSFの針葉樹晒クラフトパルプ30質量部を配合し、原紙中の全パルプ固形分100質量部に対して各材料を下記の質量部を配合して紙料を調成した。この紙料を長網抄造機にて抄造し、坪量54.0g/m2の原紙を得た。<内添薬品配合>硫酸バンド1.0質量部モノカーボネート商品名:モノカーボネートP、平均一次粒子径5.2μm、古手川産業社製20質量部カチオン化澱粉商品名:ネオタック40T、日本食品化工社製0.8質量部サイズ剤商品名:サイズパインK-903-20、荒川化学工業社製0.1質量部歩留まり剤商品名:ハイモロックNR11LS、ハイモ社製0.02質量部<印刷用紙>上記のようにして製造した原紙に対してドライヤーパートで表面処理剤として酸化澱粉商品名:MS3800、日本食品化工社製を塗工量が片面当たり固形付着量で0.60g/m2となるようにサイズプレス方式で表裏を塗工し、乾燥した。得られたサイズプレス後の原紙に対してオフラインでスーパーカレンダーによる平滑化処理を施し、坪量55.2g/m2、水分6.0質量の実施例1の印刷用紙を得た。実施例2実施例1において、濾水度380mlCSFのケミサーモメカニカルパルプ50質量部に、濾水度400mlCSFの針葉樹晒クラフトパルプ50質量部に変更した以外は、全て実施例1と同様にして実施例2の印刷用紙を得た。実施例3実施例1において、濾水度380mlCSFのケミサーモメカニカルパルプ100質量部に、濾水度400mlCSFの針葉樹晒クラフトパルプ0質量部に変更した以外は、全て実施例1と同様にして実施例3の印刷用紙を得た。実施例4実施例1において、濾水度380mlCSFのケミサーモメカニカルパルプを濾水度380mlCSFの中性亜硫酸塩セミケミカルパルプに変更した以外は、全て実施例1と同様にして実施例4の印刷用紙を得た。実施例5実施例1において、モノカーボネート平均一次粒子径5.2μm20質量部をモノカーボネート平均一次粒子径5.2μm15質量部に変更した以外は、全て実施例1と同様にして実施例5の印刷用紙を得た。実施例6実施例1において、モノカーボネート平均一次粒子径5.2μm20質量部をモノカーボネート平均一次粒子径5.2μm30質量部に変更した以外は、全て実施例1と同様にして実施例6の印刷用紙を得た。実施例7実施例1において、モノカーボネート平均一次粒子径5.2μm20質量部をモノカーボネート平均一次粒子径5.2μm45質量部に変更した以外は、全て実施例1と同様にして実施例7の印刷用紙を得た。実施例8実施例1において、モノカーボネート平均一次粒子径5.2μm20質量部をモノカーボネート平均一次粒子径5.2μm50質量部に変更した以外は、全て実施例1と同様にして実施例8の印刷用紙を得た。実施例9実施例1において、濾水度380mlCSFのケミサーモメカニカルパルプ70質量部を濾水度380mlCSFのケミサーモメカニカルパルプ35質量部と濾水度380mlCSFの中性亜硫酸塩セミケミカルパルプ35質量部とに変更した以外は、全て実施例1と同様にして実施例9の印刷用紙を得た。実施例10実施例1において、濾水度400mlCSFの針葉樹晒クラフトパルプを機械パルプの1種である濾水度380mlCSFのストーングランドパルプに変更した以外は、全て実施例1と同様にして実施例10の印刷用紙を得た。実施例11実施例1において、濾水度400mlCSFの針葉樹晒クラフトパルプを濾水度200mlCSFの古紙脱墨パルプに変更した以外は、全て実施例1と同様にして実施例11の印刷用紙を得た。実施例12実施例1において、濾水度400mlCSFの針葉樹晒クラフトパルプを濾水度380mlCSFの広葉樹晒クラフトパルプに変更した以外は、全て実施例1と同様にして実施例12の印刷用紙を得た。比較例1実施例1において、濾水度380mlCSFのケミサーモメカニカルパルプ45質量部に、濾水度400mlCSFの針葉樹晒クラフトパルプ30質量部を濾水度380mlCSFのストーングランドパルプ55質量部に変更した以外は、全て実施例1と同様にして比較例1の印刷用紙を得た。比較例2実施例1において、濾水度380mlCSFのケミサーモメカニカルパルプ45質量部に、濾水度400mlCSFの針葉樹晒クラフトパルプ55質量部に変更した以外は、全て実施例1と同様にして比較例2の印刷用紙を得た。比較例3実施例1において、濾水度380mlCSFのケミサーモメカニカルパルプを濾水度380mlCSFのストーングランドパルプに変更した以外は、全て実施例1と同様にして比較例3の印刷用紙を得た。比較例4実施例1において、濾水度380mlCSFのケミサーモメカニカルパルプを濾水度200mlCSFの古紙脱墨パルプに変更した以外は、全て実施例1と同様にして比較例4の印刷用紙を得た。比較例5実施例1において、濾水度380mlCSFのケミサーモメカニカルパルプを濾水度380mlCSFの広葉樹晒クラフトパルプに変更した以外は、全て実施例1と同様にして比較例5の印刷用紙を得た。比較例6実施例1において、モノカーボネート平均一次粒子径5.2μmを市販のカオリン平均一次粒子径5.2μmに変更した以外は、全て実施例1と同様にして比較例6の印刷用紙を得た。比較例7実施例1において、モノカーボネート平均一次粒子径5.2μmを市販の軽質炭酸カルシウム平均一次粒子径5.2μmに変更した以外は、全て実施例1と同様にして比較例7の印刷用紙を得た。比較例8実施例1において、得られたサイズプレス後の原紙に対してスーパーカレンダーによる平滑化処理を施さない以外は、全て実施例1と同様にして比較例8の印刷用紙を得た。各実施例及び比較例における印刷用紙の物性評価及び印刷品位評価は以下の方法で行った。<物性評価>白色度白色度は、JISP8148に準拠し、SPECTROCOLORMETERMODELPF-10日本電色工業社製を用いて測定した。評価基準を以下に示す。ただし、本発明においては、3点以上を発明の対象とした。5点:白色度の値が85以上を示す。4点:白色度の値が80以上85未満を示す。3点:白色度の値が75以上80未満を示す。2点:白色度の値が70以上75未満を示す。1点:白色度の値が70未満を示す。白紙光沢度白紙光沢度は、JISP8142に準拠し、デジタル光沢計GM-26D型村上色彩技術研究所社製を用いて、角度75°-75°反射で測定した。評価基準を以下に示す。ただし、本発明においては、3点以上を発明の対象とした。5点:白紙光沢度が45以上を示す。4点:白紙光沢度が40以上45未満を示す。3点:白紙光沢度が35以上40未満を示す。2点:白紙光沢度が30以上35未満を示す。1点:白紙光沢度が30未満を示す。不透明度不透明度は、JISP8149に準拠し、SPECTROCOLORMETERMODELPF-10日本電色工業社製を用いて測定した。評価基準を以下に示す。ただし、本発明においては、3点以上を発明の対象とした。5点:不透明度の値が92以上を示す。4点:不透明度の値が90以上92未満を示す。3点:不透明度の値が88以上90未満を示す。2点:不透明度の値が86以上88未満を示す。1点:不透明度の値が86未満を示す。<印刷品位評価>印刷濃度RI-1型印刷試験器明製作所社製を用いて、スペースカラーバリウスG紅S大日本インキ社製0.3cc、ドラム回転数は25rpmで印刷を行い、一昼夜乾燥させた後、印刷部の印刷濃度OD値をSpectroEyeGretagMacbeth社製を使用して、10点測定し、平均値を算出した。評価基準を以下に示す。ただし、本発明においては、○、△を発明の対象とした。○:印刷濃度OD値が1.20以上を示す。△:印刷濃度OD値が1.00以上1.20未満を示す。×:印刷濃度OD値が1.00未満を示す。インキの着肉ムラ上記印刷濃度評価用印刷物の印刷面を目視判定し、インキの着肉ムラを評価した。評価基準を以下に示す。ただし、本発明においては、○、△を発明の対象とした。○:着肉ムラがほとんど認められない。△:着肉ムラが認められるが、実用上問題のない軽度である。×:着肉ムラが認められ、実用上に問題がある。印刷用紙の表面強度RI-1型印刷試験器明製作所社製にてドライピックを下記の条件にて評価した。IGT測定用インキ墨TV.20大日本インキ社製1.0cc、ドラム回転数は60rpmで紙面のムケ具合を評価した。評価基準を以下に示す。ただし、本発明においては、○、△を発明の対象とした。○:紙面のムケが全くない。△:若干の紙面のムケがあるが、問題なく使用することができる。×:紙面のムケが多く生じ、使用するには問題が生じる。実施例1~12及び比較例1~8の評価結果を表1に示す。表1の評価結果から明らかなように、原料パルプとしてセミケミカルパルプ及びケミグランドパルプからなる群から選ばれた少なくとも1種のパルプを原紙中の全パルプ固形分100質量部に対して50質量部以上含有し、且つ填料として少なくともカルシウムアルミネートモノカーボネートを含有する原紙をカレンダー装置によって平滑化処理してなる印刷用紙は、非塗工紙でありながら、白色度、白紙光沢度、不透明度が高く、印刷品位が優れることが分かる。原紙が本発明に相当しない比較例1~7ではこのような効果を得ることができない。また、比較例8ではカレンダー処理をしていないため、白紙光沢度や印刷品位に劣る。また、実施例1、6及び7と実施例5及び8との対比から、カルシウムアルミネートモノカーボネートを原紙中の全パルプ固形分100質量部に対して20~45質量部の範囲で含有することが好ましいことが分かる。